(57)【要約】  本発明はアレイ基板の製造方法およびアレイ基板、ディスプレーに関する。前記製造方法は、ベース基板（１００）上に薄膜トランジスタのゲート電極（１１ａ）を形成することと、金属酸化物半導体薄膜及びトップ層金属薄膜を製作し、且つ、前記金属酸化物半導体薄膜及び前記トップ層金属薄膜に対してパターニング工程を行うことで、前記ゲート電極に対向する活性層（１３）及び薄膜トランジスタのソース電極（１１ｂ）とドレイン電極（１１ｃ）とをそれぞれ形成することと、前記ソース電極（１１ｂ）及びドレイン電極（１１ｃ）を覆うパッシベーション層（１４）を製作することを含み、前記トップ層金属薄膜に対してパターニングを行う工程において、過酸化水素系エッチング液を使って前記トップ層金属薄膜をエッチングし、且つ、前記エッチング液のｐＨ値は６〜８である。
2015515120.tif 000002
【特許請求の範囲】
【請求項１】
ベース基板上にボトム層金属薄膜を製作し、パターニング工程によって少なくとも薄膜トランジスタのゲート電極を形成することと、
前記ゲート電極を覆うゲート絶縁層を製作することと、
金属酸化物半導体薄膜及びトップ層金属薄膜を製作し、前記金属酸化物半導体薄膜及び前記トップ層金属薄膜に対してパターニング工程を行うことで、前記ゲート電極に対向する活性層及び薄膜トランジスタのソース電極とドレイン電極とをそれぞれ形成することと、
前記ソース電極及びドレイン電極を覆うパッシベーション層を製作し、前記ドレイン電極の位置に画素電極と連通するビアホールを形成することと、を含み、
前記トップ層金属薄膜に対してパターニングを行う工程において、過酸化水素系エッチング液を使って前記トップ層金属薄膜をエッチングし、且つ、前記エッチング液のｐＨ値が６〜８であることを特徴とするアレイ基板の製造方法。
【請求項２】
前記過酸化水素系エッチング液の成分は、過酸化水素と、トップ層金属イオン錯化剤と、過酸化水素の安定剤と、表面活性剤とを含むことを特徴とする請求項１に記載されたアレイ基板の製造方法。
【請求項３】
前記エッチング液において、前記過酸化水素の含有量が５％〜２０％であり、前記表面活性剤の含有量が１％〜１０％であり、前記トップ層金属イオン錯化剤の含有量が１％〜２５％であることを特徴とする請求項１或いは２に記載されたアレイ基板の製造方法。
【請求項４】
前記ゲート絶縁層の製作が完了した後、且つ前記金属酸化物半導体薄膜を製作する前に、
水素を含まない非金属酸化物の薄膜を製作し、一回のパターニング工程によって前記ゲート電極に相向する位置に、前記ゲート絶縁層と前記活性層との接触を防止する為の第１分離層を形成することをさらに含むことを特徴とする請求項１から３のいずれか１項に記載されたアレイ基板の製造方法。
【請求項５】
薄膜トランジスタのソース電極とドレイン電極との製作が完了した後、且つ前記パッシベーション層を製作する前に、
水素を含まない非金属酸化物の薄膜を製作し、一回のパターニング工程によって前記ゲート電極に相向する位置に、前記活性層と前記パッシベーション層との接触を防止する為の第２分離層を形成することをさらに含むことを特徴とする請求項１から４のいずれか１項に記載されたアレイ基板の製造方法。
【請求項６】
前記トップ層金属が、銅或いは銅合金であることを特徴とする請求項１から５のいずれか１項に記載されたアレイ基板の製造方法。
【請求項７】
前記ゲート電極に相向する活性層及び薄膜トランジスタのソース電極とドレイン電極を形成するステップは、
前記金属酸化物半導体薄膜を製作し、一回のパターニング工程によって前記ゲート電極に相向する位置に活性層を形成することと、
前記トップ層金属薄膜を製作し、一回のパターニング工程によって前記薄膜トランジスタのソース電極とドレイン電極とを形成することを含むことを特徴とする請求項１から６のいずれか１項に記載された製造方法。
【請求項８】
前記ゲート電極に相向する活性層及び薄膜トランジスタのソース電極とドレイン電極とを形成するステップは、
順次に前記金属酸化物半導体薄膜と前記トップ層金属薄膜とを製作することと、
順次に製作された二層の薄膜にフォトレジストをコーティングし、前記フォトレジストを一部保留領域と、完全保留領域と、完全除去領域とに区分し、前記領域の区分に従って、一回の露光・現像を行い、完全除去領域のフォトレジストを除去するとともに、完全保留領域の厚みが一部保留領域の厚みより大きくなるようにフォトレジストを保留することと、
過酸化水素系エッチング液を使って完全除去領域のトップ層金属薄膜をエッチングすることと、
トップ層金属と反応しない酸を含有するエッチング液を使って完全除去領域の金属酸化物薄膜をエッチングして活性層を形成することと、
残されたフォトレジストをアッシングして、一部保留領域のフォトレジストを除去するとともに、部分的な完全保留領域のフォトレジストを残すことと、
前記過酸化水素系エッチング液を使って一部保留領域のトップ層金属薄膜をエッチングして、ソース電極とドレイン電極とを形成することを含むことを特徴とする請求項１から６のいずれか１項に記載されたアレイ基板の製造方法。
【請求項９】
前記トップ層金属イオン錯化剤が、銅イオン錯化剤であることを特徴とする請求項６に記載されたアレイ基板の製造方法。
【請求項１０】
ベース基板上に設けられたアレイタイプの画素ユニットを含み、且つ、各画素ユニットは薄膜トランジスタ及び該薄膜トランジスタを覆うパッシベーション層を含み、薄膜トランジスタは順次に設けられたゲート電極と、ゲート絶縁層と、金属酸化物半導体材料の活性層と、ソース電極と、ドレイン電極とを含み、前記ゲート絶縁層と活性層との間に前記ゲート絶縁層と前記活性層との接触を防止する為の第１分離層を設置し、且つ、前記第１分離層の材料は水素を含まない非金属酸化物材料であることを特徴とするアレイ基板。
【請求項１１】
前記薄膜トランジスタと該薄膜トランジスタを覆う前記パッシベーション層との間に、前記薄膜トランジスタの活性層と前記パッシベーション層との接触を防止する為の第２分離層を形成し、且つ、前記第２分離層の材料は水素を含まない非金属酸化物材料であることを特徴とする請求項１０に記載されたアレイ基板。
【請求項１２】
請求項１０或いは１１に記載されたアレイ基板を備えることを特徴とするディスプレー。
【発明の詳細な説明】
【技術分野】
【０００１】
この発明は、アレイ基板の製造方法及びアレイ基板、ディスプレーに関する。
【背景技術】
【０００２】
表示技術の急速な発展につれて、ディスプレーの解像度や、応答時間等の特性に対する要求が高まっている。この場合、ディスプレーのサイズの大型化及び３Ｄ等の表示技術の発展につれて、ディスプレーのアレイ基板上に設けられた薄膜トランジスタ（Ｔｈｉｎ  Ｆｉｌｍ  Ｔｒａｎｓｉｓｔｏｒ，ＴＦＴ）の移動度に対する要求が高まっている。
【０００３】
ＴＦＴは、ゲート電極と、ゲート絶縁層と、活性層と、ソース電極と、ドレイン電極とを含む。前記ＴＦＴの移動度とは、実際のＴＦＴの活性層中のキャリアー（電子と正孔）の単位電界での平均ドリフト速度である。
【発明の概要】
【発明が解決しようとする課題】
【０００４】
近年、アモルファスシリコンで製作した活性層では既に移動度に対する要求が満足できなかったので、より高い移動度を有する金属酸化物材料に目が向けられている。また、従来から、金属酸化物を活性層の材料としてＴＦＴを製造する過程においては、主に以下のような問題がある。従来の技術は、ソース/ドレイン電極に対してパターニング工程を行う場合、酸を使ってパターンをエッチングするが、金属酸化物材料は一般的に酸に弱いので、従来の技術により一部分の活性層が腐食されて、デバイスの性能に影響を及ばす。この問題を解決するために、通常、一層の耐酸腐食性のあるエッチングストッパ層で活性層のチャンネル領域を覆うことで、活性層が腐食されないように保護する。しかし、このようにする場合、一回のパターニング工程が増加するので、工程が複雑になる。
【課題を解決するための手段】
【０００５】
本発明の実施形態で提供されるアレイ基板の製造方法は、ベース基板上にボトム層金属薄膜を製作し、パターニング工程によって少なくとも薄膜トランジスタのゲート電極を形成することと、前記ゲート電極を覆うゲート絶縁層を製作することと、金属酸化物半導体薄膜とトップ層金属薄膜とを製作し、前記金属酸化物半導体薄膜及び前記トップ層金属薄膜に対してパターニング工程を行って、前記ゲート電極に対向する活性層及び薄膜トランジスタのソース電極とドレイン電極とをそれぞれ形成することと、前記ソース電極及びドレイン電極を覆うパッシベーション層を製作し、前記ドレイン電極の位置に画素電極に連通するビアホールを形成することと、を含み、前記トップ層金属薄膜に対してパターニングを行う工程において、過酸化水素系エッチング液を使って前記トップ層金属薄膜をエッチングし、且つ、前記エッチング液のｐＨ値は６〜８である。
【０００６】
また、本発明の一実施形態で提供されるアレイ基板は、ベース基板上に設けられたアレイタイプの画素ユニットを含み、且つ、各画素ユニットは薄膜トランジスタ及び該薄膜トランジスタを覆うパッシベーション層を含み、薄膜トランジスタは順次に設けられたゲート電極と、ゲート絶縁層と、金属酸化物半導体材料の活性層と、ソース電極と、ドレイン電極とを含み、前記ゲート絶縁層と活性層との間に前記ゲート絶縁層と前記活性層との接触を防止する為の第１分離層を設置し、且つ、前記第１分離層の材料は水素を含まない非金属酸化物材料である。
【０００７】
また、本発明の一実施形態で提供されるディスプレーは、本発明の実施形態に係るアレイ基板を含んでいる。
【０００８】
本発明の実施形態に係わる技術案をより明確に説明する為に、以下、実施形態の図面について簡単に紹介する。明らかに、以下の記載中の図面は、単に本発明の部分的な実施形態に係り、本発明に対する制限ではない。
【図面の簡単な説明】
【０００９】
【図１】図１は第１実施形態で提供されるアレイ基板の構造図である。
【図２】図２は第１実施形態で提供される他のアレイ基板の構造図である。
【図３】図３は第１実施形態で提供されるまた他のアレイ基板の構造図である。
【図４】図４は第２実施形態で提供されるアレイ基板の構造図である。
【図５】図５Ａ〜図５Ｇは図４に示すアレイ基板を製作するフローチャートである。
【図６】図６は第２実施形態で提供される別のアレイ基板の構造図である。
【図７】図７は第２実施形態で提供されるまた別のアレイ基板の構造図である。
【発明を実施するための形態】
【００１０】
本発明の実施形態の目的や、技術手段や、メリットをより明確にする為に、以下、本発明の実施形態の図面を結合しながら、本発明の実施形態に係わる技術手段に対して明確、且つ完全に説明する。なお、説明される実施形態は、本発明の実施形態の一部であり、実施形態の全部ではない。記載された本発明の実施形態に基づいて、当業者の創造的な労働を必要としない前提で得られるすべての他の実施形態は、全て本発明の保護範囲内に入る。
［第１実施形態］
【００１１】
図１に示されたアレイ基板の構造図を参照すると、このアレイ基板は、ベース基板１００上に設けられたアレイタイプの画素ユニットを含み、且つ、各画素ユニットは薄膜トランジスタと、該薄膜トランジスタを覆うパッシベーション層１４と、前記薄膜トランジスタに対して水平に設けられた画素電極１５とを含む。前記薄膜トランジスタは、順次に設けられたゲート電極１１ａと、ゲート絶縁層１２と、金属酸化物半導体材料の活性層１３と、ソース電極１１ｂと、ドレイン電極１１ｃとを含み、且つ、薄膜トランジスタのドレイン電極１１ｃは、パッシベーション層１４上のビアホールを介して画素電極１５に接続される。
【００１２】
従来の製作工程では、金属酸化物半導体材料の活性層が腐食されるので、本発明の実施形態では、前記アレイ基板構造を製造する方法が提供されて、活性層が保護されるようにする。
【００１３】
図１を参照すると、本発明の実施形態で提供されるアレイ基板の製造方法は、
Ｓ１０１：ベース基板１００上にボトム層金属薄膜を製作し、一回のパターニング工程によって少なくとも薄膜トランジスタのゲート電極１１ａを形成する。
前記ボトム層金属薄膜の材料は、モリブデン、アルミニウム、銅、クロム等の中のいずれか一種の金属であってもよく、これらの金属を含む合金であってもよい。
【００１４】
本発明のすべての実施形態において、パターニング工程は、フォトレジストのコーティング、露光、現像、エッチング等を含むことができる。露光工程においては、マスクを使ってフォトレジストの異なる領域での露光量を制御する。アレイ基板の製造過程の全般において、通常、使われるマスクの数をパターニング工程の回数とする。即ち、一回のパターニング工程を行うことは、マスクを一回使ってパターニングを完成することを意味する。
【００１５】
Ｓ１０２：前記ゲート電極を覆うゲート絶縁層１２を製作する。
ゲート絶縁層１２の材料は、従来からよく使われるＳｉＮｘ（窒化シリコン）材料であってもよい。
【００１６】
Ｓ１０３：金属酸化物半導体薄膜を製作し、一回のパターニング工程によって、前記ゲート電極１１ａに対向する位置に活性層１３を形成する。
金属酸化物半導体の材料は、半導体とすることができるいかなる金属酸化物、例えば、ＩＧＺＯ（インジウム、ガリウム、亜鉛を含む金属酸化物）或いはＩＺＯ（インジウム、亜鉛を含む金属酸化物）等であってもよい。
【００１７】
Ｓ１０４：トップ層金属薄膜を製作し、一回のパターニング工程によって少なくとも薄膜トランジスタのソース電極１１ｂ及びドレイン電極１１ｃを形成する。本回のパターニング工程において使われるエッチング液の成分は、過酸化水素と、トップ層金属イオン錯化剤と、過酸化水素の安定剤と、表面活性剤とを含み、前記エッチング液のｐＨ値は６〜８の間にある。
前記トップ層金属薄膜の材料は、モリブデン、アルミニウム、銅、クロム等の中のいずれか一種の金属であってもよく、その中の少なくとも一種の金属を含む合金であってもよい。本発明の実施形態においては、ディスプレーの解像度及びスイッチングの際の遅延特性に対する高い要求を考えて、銅或いは銅合金をトップ層金属薄膜の材料とすることが好ましい。その理由は、銅の抵抗率が低いので、充電時間を短くすることができ、且つ、銅でソース電極/ドレイン電極を製作すると画素を若干小さくすることができ、即ち、単位面積における画素が増加するので、ディスプレーの解像度を上げることができるからである。前記トップ層金属錯化剤とは、本発明の実施形態において、トップ層金属イオンと錯化イオンを形成できる化合物である。本発明の実施形態において、トップ層金属として銅或いは銅合金を選んだ場合、トップ層金属イオンの錯化剤として、銅イオンの錯化剤を選ぶ。
【００１８】
また、複数回の実験によって得た経験値に基づいて、本発明の実施形態において、前記過酸化水素系エッチング液の成分は、前記過酸化水素の含有量が例えば５％〜２０％であり、前記表面活性剤の含有量が１％〜１０％であり、一般的には前記トップ層金属イオン錯化剤の含有量が１％〜２５％であり、前記トップ層金属イオン錯化剤の含有量がエッチングすべきトップ層金属の量によって決められる。具体的に、トップ層金属イオン錯化剤の含有量の制御につき、まず、エッチング液に一部分（例えば含有量を５０％とする）のトップ層金属錯化剤を投入し、そして、エッチング液に溶かされたトップ層金属イオンの含有量及びトップ層金属薄膜に対するエッチングの完成程度に基づいて、続いてトップ層金属錯化イオンを投入する。トップ層金属イオン錯化剤は、トップ層金属薄膜の材料によっていかなる適当な錯化剤も選ぶことができ、また、過酸化水素の安定剤及び表面活性剤もいかなる適当な試薬を選ぶことができるので、ここでは贅言しない。
【００１９】
Ｓ１０５：前記ソース電極及びドレイン電極を覆うパッシベーション層１４を製作し、一回のパターニング工程によって前記ドレイン電極１１ｃの位置に画素電極１５と連通されるビアホールを形成する。
【００２０】
パッシベーション層１４の材料は、従来からよく使われるＳｉＮｘ（窒化シリコン）材料であってもよい。
【００２１】
図１に示されたアレイ基板の製造方法は、さらにステップＳ１０６を含む。
【００２２】
Ｓ１０６：Ｓ１０５中のビアホールを覆う透明導電性薄膜を製作し、一回のパターニング工程によって画素電極１５を形成する。
【００２３】
透明導電性薄膜の材料は、通常使われるＩＴＯ（インジウムスズ酸化物）であってもよい。
【００２４】
本発明の実施形態で提供されるアレイ基板の製造方法は、ｐＨ値が６〜８である過酸化水素系エッチング液を使ってトップ層金属薄膜をエッチングし、過酸化水素系エッチング液が酸化及び錯化の方式によってトップ層金属薄膜に対してパターニング工程を行い、且つ、エッチング液中の酸化物が下方の金属酸化物半導体と反応を発生しないので、金属酸化物の半導体特性等を変化させない。
【００２５】
従来の技術ではゲート絶縁層を製作する時、主にシラン等のガスを使って、化学気相成長方法によって製作するので、製作が完了したゲート絶縁層中にＨ元素が存在する。そのため、ゲート絶縁層中のＨ元素が金属酸化物半導体材料の活性層に入るのを防止する為に、図２に示されたアレイ基板は、ベース基板１００上に設けられたアレイタイプの画素ユニットを含み、且つ、各画素ユニットは薄膜トランジスタと、該薄膜トランジスタを覆うパッシベーション層１４とを含む。薄膜トランジスタは、順次に設けられたゲート電極１１ａと、ゲート絶縁層１２と、金属酸化物半導体材料の活性層１３と、ソース電極１１ｂと、ドレイン電極１１ｃとを含む。前記ゲート絶縁層１２と活性層１３との間に、さらに前記ゲート絶縁層１２と前記活性層１３との接触を防止する為の第１分離層２１を設置する。第１分離層２１の材料は水素を含まない非金属酸化物材料である。
【００２６】
本発明のすべての実施例において、水素を含まない非金属酸化物材料は、例えばＳｉＯ２（二酸化珪素）等の材料である。
【００２７】
図２に示されたアレイ基板を製造するには、上述した図１に示されたアレイ基板を製造する各ステップに加え、ステップＳ１０２とＳ１０３との間にさらにステップＳ１０２ａを含める必要がある。
Ｓ１０２ａ：水素を含まない非金属酸化物薄膜を製作し、一回のパターニング工程によって前記ゲート電極１１ａに対向する位置に、前記ゲート絶縁層１２と前記活性層１３との接触を防止する為の第１分離層２１を形成する。
【００２８】
例えば、ゲート絶縁層１２が形成された基板上に水素を含まない非金属酸化物材料を堆積して薄膜を形成し、且つ、ゲート電極１１ａに対向する位置に、活性層１３の周縁より大きいパターンを形成することで、ゲート絶縁層１２と活性層１３との接触を防止する。これによって、ゲート絶縁層１２中のＨ元素が金属酸化物半導体材料中に入るのを確実に防止することができ、活性層１３を保護して、薄膜トランジスタ特性の劣化を防止し、且つ、薄膜トランジスタの応答時間を改善する。
【００２９】
ゲート絶縁層の製作と類似して、従来の技術ではパッシベーション層を製作する時も、主にシラン等のガスを使って、化学気相成長方法によって製作するため、製作が完了したパッシベーション層中にＨ元素が存在する。そのため、パッシベーション層１４中のＨ元素が金属酸化物半導体材料の活性層１３中に入るのを防止する為に、図３を参照して、図２に示されたアレイ基板に加え、さらに、前記薄膜トランジスタと該薄膜トランジスタを覆う前記パッシベーション層１４との間に、前記薄膜トランジスタの活性層１３と前記パッシベーション層１４との接触を防止する為の第２分離層２２を設置し、且つ、前記第２分離層２２の材料は、水素を含まない非金属酸化物材料である。
【００３０】
図３に示されたアレイ基板を製造するには、上述した図２に示されたアレイ基板を製造する各ステップに加え、ステップＳ１０４とＳ１０５との間にさらにステップＳ１０４ａを含める必要がある。
Ｓ１０４ａ：水素を含まない非金属酸化物の薄膜を製作し、一回のパターニング工程によって前記ゲート電極１１ａに相対する位置に、前記活性層１３と前記パッシベーション層１４との接触を防止する為の第２分離層２２を形成する。
【００３１】
例えば、ソース電極及びドレイン電極１１ｃを形成した基板上に、水素を含まない非金属酸化物材料を堆積して薄膜を形成し、且つ、ゲート電極１１ａに相対する位置に活性層１３のチャンネル領域（即ち、ソース電極及びドレイン電極に覆われない活性層１３の領域）を覆うことができるパターンを形成することで、前記活性層１３と前記パッシベーション層１４との接触を防止する。これによって、パッシベーション層１４中のＨ元素が金属酸化物半導体材料中に入るのを確実に防止することができ、活性層１３を保護して、薄膜トランジスタ特性の劣化を防止し、且つ、薄膜トランジスタの応答時間を改善する。
【００３２】
なお、第２分離層２２のパターンは、活性層１３のチャンネル領域のパターンと同じであってもよく、チャンネル領域のパターンよりも若干大きくしてもよい。第２分離層のパターンがチャンネル領域だけでなく、ドレイン電極のパターンの全体まで覆うほど大きい場合には、Ｓ１０５中でビアホールを製作する時、パッシベーション層及び第２分離層を通じさせて、ドレイン電極と画素電極が接触するようにする。
［第２実施形態］
【００３３】
図４に示されたアレイ基板の構造図を参照すると、当該アレイ基板は、ベース基板１００上に設けられたアレイタイプの画素ユニットを含み、且つ、各画素ユニットは薄膜トランジスタと、該薄膜トランジスタを覆うパッシベーション層１４と、画素電極１５とを含む。薄膜トランジスタは、順次に設けられたゲート電極１１ａと、ゲート絶縁層１２と、金属酸化物半導体材料の活性層１３と、ソース電極１１ｂと、ドレイン電極１１ｃとを含み、且つ、薄膜トランジスタのドレイン電極１１ｃは、パッシベーション層１４上のビアホールを介して画素電極１５に接続される。活性層１３と、ソース電極１１ｂと、ドレイン電極１１ｃとは同一層のパターニング工程によって形成される。
【００３４】
なお、本実施形態における各層の製作材料は全て第１実施形態の説明を参照すればよういので、本実施形態では贅言しない。
【００３５】
本発明の実施形態で提供される前記アレイ基板の製造方法は、
Ｓ２０１：ベース基板１００上にボトム層金属薄膜を製作し、一回のパターニング工程によって少なくとも薄膜トランジスタのゲート電極１１ａを形成する。
【００３６】
Ｓ２０２：前記ゲート電極を覆うゲート絶縁層１２を製作する。ここでは、図５Ａに示された構造を参照すればよい。
【００３７】
Ｓ２０３：順次に金属酸化物半導体薄膜とトップ層金属薄膜とを製作し、一回のパターニング工程によって少なくとも活性層１３と、ソース電極１１ｂと、ドレイン電極１１ｃを形成する。
【００３８】
このステップにおいて、順次に製作された二層の薄膜にフォトレジストをコーティングし、且つ、前記フォトレジストは一部保留領域（図にＢで示す）と、完全保留領域（図にＡで示す）と、完全除去領域（図にＣで示す）とに区分され、前記領域の区分によって一回の露光・現像を行い、図５Ｂに示された構造のように、完全除去領域のフォトレジストを除去するとともに、完全保留領域の厚みが一部保留領域の厚みより大きくなるようにフォトレジストを保留し、図５Ｃに示された構造のように、過酸化水素系エッチング液を使って完全除去領域のトップ層金属薄膜をエッチングし、図５Ｄに示された構造のように、トップ層金属と反応しない酸を含有するエッチング液を使って完全除去領域の金属酸化物薄膜をエッチングして活性層１３を形成し、図５Ｅに示された構造のように、残されたフォトレジストをアッシングして、一部保留領域のフォトレジストを除去するとともに、部分的な完全保留領域のフォトレジストを残し、図５Ｆに示された構造のように、前記過酸化水素系エッチング液を使って一部保留領域のトップ層金属薄膜をエッチングして、ソース電極とドレイン電極１１ｃとを形成し、図５Ｇに示された構造のように、残りのフォトレジストを除去する。
【００３９】
前記過酸化水素系エッチング液の成分は、過酸化水素と、トップ層金属イオン錯化剤と、過酸化水素の安定剤と、表面活性剤とを含み、且つ、前記エッチング液のｐＨ値は６〜８であり、前記過酸化水素の含有量が例えば５％〜２０％であり、前記表面活性剤の含有量が例えば１％〜１０％であり、前記トップ層金属イオン錯化剤の含有量が例えば１％〜２５％である。
【００４０】
また、前記トップ層金属は、例えば、銅或いは銅合金である。
【００４１】
Ｓ２０４：前記ソース電極及び前記ドレイン電極を覆うパッシベーション層１４を製作し、前記ドレイン電極の位置に画素電極と連通するビアホールを形成する。
【００４２】
図４に示されたアレイ基板を形成するには、さらにステップ２０５を含んでもよい。
【００４３】
Ｓ２０５：Ｓ１０５中のビアホールを覆う透明導電性薄膜を製作し、一回のパターニング工程によって画素電極１５を形成する。
【００４４】
透明導電性薄膜の材料は、通常使われるＩＴＯ（インジウムスズ酸化物）であってもよい。
【００４５】
本発明の実施形態で提供されるアレイ基板の製造方法は、ｐＨ値が６〜８である過酸化水素系エッチング液を使ってトップ層金属薄膜をエッチングし、過酸化水素系エッチング液が酸化及び錯化方式によってトップ層金属薄膜に対してパターニング工程を行い、且つ、エッチング液中の酸化物が下方の金属酸化物半導体と反応を発生しないので、金属酸化物の半導体特性等を変化させない。
【００４６】
さらに、ゲート絶縁層１２中のＨ元素が金属酸化物半導体材料の活性層１３中に入ることを防止する為に、図６に示されたアレイ基板は、ベース基板１００上に設けられたアレイタイプの画素ユニットを含み、且つ、各画素ユニットは薄膜トランジスタ及び該薄膜トランジスタを覆うパッシベーション層１４を含み、薄膜トランジスタは、順次に設けられたゲート電極１１ａと、ゲート絶縁層１２と、金属酸化物半導体材料の活性層１３と、ソース電極１１ｂと、ドレイン電極１１ｃとを含み、前記ゲート絶縁層１２と活性層１３との間に、前記ゲート絶縁層１２と前記活性層１３との接触を防止する為の第１分離層２１を設置し、且つ、前記第１分離層２１の材料は水素を含まない非金属酸化物材料である。
【００４７】
図６に示されたアレイ基板を製造するには、上述した図４に示されたアレイ基板を製造する各ステップに加え、ステップＳ２０２とＳ２０３との間にさらにステップＳ２０２ａを含める必要がある。
Ｓ２０２ａ：水素を含まない非金属酸化物の薄膜を製作し、一回のパターニング工程によって前記ゲート電極１１ａに対向する位置に前記ゲート絶縁層１２と前記活性層１３との接触を防止する為の第１分離層２１を形成する。
【００４８】
具体的説明は、第１実施形態中のＳ１０２ａを参照すればよい。
【００４９】
もっとさらに、パッシベーション層１４中のＨ元素が金属酸化物半導体材料の活性層１３中に入るのを防止する為に、図７を参照して、図６に示されたアレイ基板に加え、さらに、前記薄膜トランジスタと該薄膜トランジスタを覆う前記パッシベーション層１４との間に、前記薄膜トランジスタの活性層１３と前記パッシベーション層１４との接触を防止する為の第２分離層２２を設置し、且つ、前記第２分離層２２の材料は水素を含まない非金属酸化物材料である
【００５０】
図７に示されたアレイ基板を製造するには、上述した図６に示されたアレイ基板を製造する各ステップに加え、ステップＳ２０３とＳ２０４との間にさらにステップＳ２０３ａを含める必要がある。
Ｓ２０３ａ：水素を含まない非金属酸化物の薄膜を製作し、一回のパターニング工程によって前記ゲート電極１１ａに対向する位置に、前記活性層１３と前記パッシベーション層１４との接触を防止する為の第２分離層２２を形成する。
【００５１】
このステップは、ステップＳ１０４ａを参照すればよい。
【００５２】
なお、第２分離層２２のパターンは活性層１３のチャンネル領域のパターンと同じであってもよく、チャンネル領域のパターンより若干大きくしてもよい。第２分離層のパターンがチャンネル領域だけでなく、ドレイン電極のパターンの全体まで覆うほど大きい場合には、Ｓ２０４中でビアホールを製作する時、パッシベーション層及び第２分離層を通じさせて、ドレイン電極と画素電極が接触するようにする。
【００５３】
本発明の実施形態において、第１分離層２１によってゲート絶縁層１２中のＨ元素が金属酸化物半導体材料中に入るのを確実に防止し、且つ、第２分離層２２によってパッシベーション層１４中のＨ元素が金属酸化物半導体材料中に入るのを確実に防止することで、さらに活性層１３が腐食されないように保護する。
【００５４】
本発明の実施形態で提供されるディスプレーは、上述した第１実施形態或いは第２実施形態で説明したいずれかのアレイ基板を含む。例えば、このディスプレーは液晶ディスプレーであってもよい。
【００５５】
本発明の実施形態で提供されるアレイ基板の製造方法及びアレイ基板、ディスプレーは、過酸化水素系エッチング液を使ってトップ層金属薄膜をエッチングし、且つ、前記過酸化水素系エッチング液のｐＨ値が６〜８であることで、過酸化水素系エッチング液が金属酸化物半導体と反応を発生しないので、ＴＦＴの活性層を腐食されないように保護し、さらに、従来の技術においてゲート絶縁層の材料中に水素（Ｈ）が含まれているので、Ｈ元素が活性層に入って活性層の特性が悪くなるのを防止する為に、水素を含まない非金属酸化物材料を使って第１分離層を製作することによって、上述した不良の発生を防止し、活性層をさらに保護できる。
【００５６】
本発明の実施形態によると、少なくとも以下のような構成及び方法が提供される。
（１）ベース基板上にボトム層金属薄膜を製作し、パターニング工程によって少なくとも薄膜トランジスタのゲート電極を形成することと、
前記ゲート電極を覆うゲート絶縁層を製作することと、
金属酸化物半導体薄膜とトップ層金属薄膜とを製作し、且つ、前記金属酸化物半導体薄膜及び前記トップ層金属薄膜に対してパターニング工程を行うことで、前記ゲート電極に対向する活性層及び薄膜トランジスタのソース電極とドレイン電極とをそれぞれ形成することと、
前記ソース電極とドレイン電極とを覆うパッシベーション層を製作し、前記ドレイン電極の位置に画素電極と連通するビアホールを形成することと、を含み、
前記トップ層金属薄膜に対してパターニングを行う工程において、ｐＨ値が６〜８である過酸化水素系エッチング液を使って前記トップ層金属薄膜をエッチングすることを特徴とするアレイ基板の製造方法。
【００５７】
（２）前記過酸化水素系エッチング液の成分は、過酸化水素と、トップ層金属イオン錯化剤と、過酸化水素の安定剤と、表面活性剤とを含むことを特徴とする（１）に記載された製造方法。
【００５８】
（３）前記エッチング液において、前記過酸化水素の含有量が５％〜２０％であり、前記表面活性剤の含有量が１％〜１０％であり、前記トップ層金属イオン錯化剤の含有量が１％〜２５％であることを特徴とする（１）或いは（２）に記載された製造方法。
【００５９】
（４）前記ゲート絶縁層の製作を完了した後、且つ金属酸化物半導体薄膜を製作する前に、
水素を含まない非金属酸化物の薄膜を製作し、一回のパターニング工程によって前記ゲート電極に対向する位置に、前記ゲート絶縁層と前記活性層との接触を防止する為の第１分離層を形成することをさらに含むことを特徴とする（１）〜（３）のいずれか１項に記載された製造方法。
【００６０】
（５）薄膜トランジスタのソース電極およびドレイン電極の製作を完了した後、且つパッシベーション層を製作する前に、
水素を含まない非金属酸化物の薄膜を製作し、一回のパターニング工程によって前記ゲート電極に対向する位置に、前記活性層と前記パッシベーション層との接触を防止する為の第２分離層を形成することをさらに含むことを特徴とする（１）〜（４）のいずれか１項に記載された製造方法。
【００６１】
（６）前記トップ層金属が、銅或いは銅合金であることを特徴とする（１）〜（５）のいずれか１項に記載された製造方法。
【００６２】
（７）前記ゲート電極に対向する活性層及び薄膜トランジスタのソース電極とドレイン電極とを形成するステップは、
前記金属酸化物半導体薄膜を製作し、一回のパターニング工程によって前記ゲート電極に対向する位置に活性層を形成することと、
前記トップ層金属薄膜を製作し、一回のパターニング工程によって薄膜トランジスタのソース電極とドレイン電極とを形成することを含むことを特徴とする（１）〜（６）のいずれか１項に記載された製造方法。
【００６３】
（８）前記ゲート電極に対向する活性層及び薄膜トランジスタのソース電極とドレイン電極とを形成するステップは、
順次に前記金属酸化物半導体薄膜と前記トップ層金属薄膜とを製作することと、
順次に製作された二層の薄膜にフォトレジストをコーティングし、且つ、前記フォトレジストを一部保留領域と、完全保留領域と、完全除去領域とに区分して、前記領域の区分によって一回の露光・現像を行い、完全除去領域のフォトレジストを除去するとともに、完全保留領域の厚みが一部保留領域の厚みより大きくなるようにフォトレジストを保留することと、
過酸化水素系エッチング液を使って完全除去領域のトップ層金属薄膜をエッチングすることと、
トップ層金属と反応しない酸を含有するエッチング液を使って完全除去領域の金属酸化物薄膜をエッチングして活性層を形成することと、
残されたフォトレジストをアッシングして、一部保留領域のフォトレジストを除去するとともに、部分的な完全保留領域のフォトレジストを残すことと、
前記過酸化水素系エッチング液を使って一部保留領域のトップ層金属薄膜をエッチングして、ソース電極とドレイン電極とを形成することを含むことを特徴とする（１）〜（６）のいずれか１項に記載された製造方法。
【００６４】
（９）前記トップ層金属イオン錯化剤が、銅イオン錯化剤であることを特徴とする（６）に記載された製造方法。
【００６５】
（１０）ベース基板上に設けられたアレイタイプの画素ユニットを含み、且つ、各画素ユニットは、薄膜トランジスタ及び該薄膜トランジスタを覆うパッシベーション層を含み、薄膜トランジスタは、順次に設けられたゲート電極と、ゲート絶縁層と、金属酸化物半導体材料の活性層と、ソース電極と、ドレイン電極とを含み、前記ゲート絶縁層と活性層との間に前記ゲート絶縁層と前記活性層との接触を防止する為の第１分離層を設置し、且つ、前記第１分離層の材料は水素を含まない非金属酸化物材料であることを特徴とするアレイ基板。
【００６６】
（１１）前記薄膜トランジスタと該薄膜トランジスタを覆う前記パッシベーション層との間に、前記薄膜トランジスタの活性層と前記パッシベーション層との接触を防止する為の第２分離層を形成し、且つ、前記第２分離層の材料は水素を含まない非金属酸化物材料であることを特徴とする（１０）に記載されたアレイ基板。
【００６７】
（１２）（１０）或いは（１１）に記載されたアレイ基板を備えることを特徴とするディスプレー。
【００６８】
以上の説明は、単に本発明の範例とした実施形態に過ぎない。本発明の保護範囲を制限するものではない。本発明の保護範囲は、特許請求の範囲によって決められる。
【符号の説明】
【００６９】
１１ａ  ゲート電極
１１ｂ  ソース電極
１１ｃ  ドレイン電極
１２  ゲート絶縁層
１３  活性層
１４  パッシベーション層
１５  画素電極
２１  第１分離層
２２  第２分離層
１００  ベース基板
【図１】
2015515120.tif 000003
【図２】
2015515120.tif 000004
【図３】
2015515120.tif 000005
【図４】
2015515120.tif 000006
【図５Ａ】
2015515120.tif 000007
【図５Ｂ】
2015515120.tif 000008
【図５Ｃ】
2015515120.tif 000009
【図５Ｄ】
2015515120.tif 000010
【図５Ｅ】
2015515120.tif 000011
【図５Ｆ】
2015515120.tif 000012
【図５Ｇ】
2015515120.tif 000013
【図６】
2015515120.tif 000014
【図７】
2015515120.tif 000015
【国際調査報告】
2015515120.tif 000016
2015515120.tif 000017
2015515120.tif 000018
2015515120.tif 000019
2015515120.tif 000020
2015515120.tif 000021